(57)【要約】【課題】大面積を有する基板を用いて半導体装置の大量生産を行う場合、ステッパを製造プロセスに用いない半導体装置の製造装置を提供する。【解決手段】絶縁表面を有する基板上に形成された薄膜に対して、光制御手段、具体的には電気光学装置を介してレーザ光の照射を選択的に行ってアブレーションを生じさせることで薄膜を部分的に除去し、残存させた領域の薄膜を所望の形状とする。電気光学装置は、半導体装置の設計ＣＡＤデータに基づく電気信号を入力することで可変のマスクとして機能する。【選択図】図１
2008078637.tif 000002
【特許請求の範囲】
【請求項１】
レーザ光を射出する光源ユニットと、
前記レーザ光を矩形状または線状のレーザビームに成形する光学系と、
前記矩形状または線状のレーザビームを選択的に遮光制御する光制御手段と、
前記光制御手段を通過したレーザビームを被照射体の表面上に走査する走査手段とを有し、
前記光制御手段を通過したレーザビームは、前記被照射体の照射された領域を除去する製造装置。
【請求項２】
請求項１において、前記光制御手段は、入力された電気信号で前記光制御手段の遮光部分と光透過部分とを切り替える製造装置。
【請求項３】
請求項１において、前記光制御手段は、入力された電気信号で前記光制御手段の偏向部分と光透過部分とを切り替える製造装置。
【請求項４】
レーザ光を射出する光源ユニットと、
前記レーザ光を矩形状または線状のレーザビームに成形する光学系と、
前記矩形状または線状のレーザビームを選択的に反射制御する光制御手段と、
前記光制御手段を反射したレーザビームを被照射体の表面上に走査する走査手段とを有し、
前記光制御手段を反射したレーザビームは、前記被照射体の照射された領域を除去する製造装置。
【請求項５】
請求項４において、前記光制御手段は、入力された電気信号で前記光制御手段の反射方向を切り替える製造装置。
【請求項６】
請求項１乃至５のいずれか一において、さらに前記光源ユニット及び前記光制御手段を制御する制御装置を備えている製造装置。
【請求項７】
請求項１乃至５のいずれか一において、さらに前記光源ユニット、前記光制御手段、及び前記走査手段を制御する制御装置を備えている製造装置。
【請求項８】
請求項１乃至７のいずれか一において、前記矩形状または線状のレーザビームの長手方向は、前記走査手段で走査する方向と直交する製造装置。
【請求項９】
請求項１乃至８のいずれか一において、前記被照射体は、基板上に形成された第１材料層、第２材料層の順に積層された積層であり、レーザビームを照射して前記第１材料層または前記第２材料層をアブレーションさせることで、前記第２材料層の除去、或いは、前記第１材料層及び前記第２材料層の除去を行う製造装置。
【請求項１０】
請求項１乃至８のいずれか一において、前記被照射体は、基板上に形成された第１材料層、第２材料層、第３材料層の順に積層された積層であり、レーザビームを照射して前記第２材料層をアブレーションさせることで、前記第２材料層及び前記第３材料層の除去、或いは、前記第１材料層、前記第２材料層、及び前記第３材料層の除去を行う製造装置。
【請求項１１】
基板上に第１材料層、第２材料層の順に積層し、
矩形状または線状のレーザビームを電気光学装置に通過させ、
前記第１材料層または前記第２材料層に対して選択的にレーザ光の走査を行い、前記第１材料層または前記第２材料層をアブレーションさせることで、前記第２材料層の除去、或いは、前記第１材料層及び前記第２材料層の除去を選択的に行う半導体装置の作製方法。
【請求項１２】
基板上に第１材料層、第２材料層、第３材料層の順に積層し、
矩形状または線状のレーザビームを電気光学装置に通過させ、
前記第１材料層、前記第２材料層、または前記第３材料層に対して選択的にレーザ光の走査を行い、レーザビームを照射して前記第２材料層をアブレーションさせることで、前記第２材料層及び前記第３材料層の除去、或いは、前記第１材料層、前記第２材料層、及び前記第３材料層の除去を行う半導体装置の作製方法。
【請求項１３】
請求項１１または請求項１２において、前記レーザ光の走査の間、前記電気光学装置における光の通過する位置を複数回変化させる半導体装置の作製方法。
【請求項１４】
基板上に第１材料層、第２材料層の順に積層し、
矩形状または線状のレーザビームをデジタルマイクロミラーデバイスに照射させ、
前記第１材料層または前記第２材料層に対して選択的にレーザ光の走査を行い、前記第１材料層または前記第２材料層をアブレーションさせることで、前記第２材料層の除去、或いは、前記第１材料層及び前記第２材料層の除去を選択的に行う半導体装置の作製方法。
【請求項１５】
基板上に第１材料層、第２材料層、第３材料層の順に積層し、
矩形状または線状のレーザビームをデジタルマイクロミラーデバイスに照射させ、
前記第１材料層、前記第２材料層、または前記第３材料層に対して選択的にレーザ光の走査を行い、レーザビームを照射して前記第２材料層をアブレーションさせることで、前記第２材料層及び前記第３材料層の除去、或いは、前記第１材料層、前記第２材料層、及び前記第３材料層の除去を行う半導体装置の作製方法。
【請求項１６】
請求項１４または請求項１５において、前記レーザ光の走査の間、前記デジタルマイクロミラーデバイスにおける光の反射する位置を複数回変化させる半導体装置の作製方法。
【発明の詳細な説明】
【技術分野】
【０００１】
本発明は薄膜トランジスタ（以下、ＴＦＴという）で構成された回路を有する半導体装置の製造装置および半導体装置の作製方法に関する。例えば、液晶表示パネルに代表される電気光学装置や有機発光素子を有する発光表示装置を部品として搭載した電子機器に関する。
【０００２】
なお、本明細書中において半導体装置とは、半導体特性を利用することで機能しうる装置全般を指し、電気光学装置、半導体回路および電子機器は全て半導体装置である。
【背景技術】
【０００３】
近年、絶縁表面を有する基板上に形成された半導体薄膜（厚さ数〜数百ｎｍ程度）を用いて薄膜トランジスタ（ＴＦＴ）を構成する技術が注目されている。薄膜トランジスタはＩＣや電気光学装置のような電子デバイスに広く応用され、特に画像表示装置のスイッチング素子として開発が急がれている。
【０００４】
一般的に、絶縁表面を有する基板上に形成された薄膜の加工は、リソグラフィ技術が用いられている。リソグラフィ技術を用いるプロセスは、レジストコート工程、フォトマスクを用いたレジスト露光工程、レジスト現像工程、レジストパターンを利用したエッチング工程、レジスト除去工程等の一連のプロセスを経て、薄膜の加工をしている。そのため、リソグラフィ技術を用いるプロセスが多くの工程と時間を占め、製造コストを増大する原因となっている。例えば、アモルファスシリコンを用いたＴＦＴなどを作製する場合、リソグラフィ技術を用いるプロセスが５回行われ、５枚の異なるフォトマスクが必要となってしまう。
【０００５】
また、リソグラフィ技術に用いられるフォトマスクは、線膨張係数が小さく、且つ、湿度による変化も小さい透光性基材、具体的にはガラスや石英が用いられ、透光性基材上に微細なマスクパターンが遮光材料で形成されている。このフォトマスクを用いた露光により精度の高いレジストパターンが実現できるが、フォトマスクの製造コストが非常に高価であるという問題点がある。フォトマスク製造にかかる所要日数も長いため、短い製品開発サイクルが望まれる分野においては不利である。また、従来のフォトマスクは一つの種類のパターンしか形成することができなかった。また、フォトマスク設計を僅かに一部だけ変更したい場合でも、フォトマスク製造にかかる所要日数を短くすることは困難である。
【０００６】
また、半導体装置の大量生産を行う上で、基板面積を大きくすることで製造コストの低下を図る手法が取られる。しかしながら、フォトマスクのサイズを大きくすればフォトマスク製造のコストが高価となる。
【０００７】
また、縮小投影露光装置（ステッパ）も、非常に高価な装置であり、大型サイズになればなるほど高価となり、大面積の基板を用いる場合に複雑な光学系が必要とされ、露光装置の占めるフットプリントも増大する。
【０００８】
また、レジストコート工程やレジスト現像工程においては、これらの工程の際に大量の廃液が生じる。こうして生じた大量の廃液を搬送するための配管や、貯蔵するためのタンクを設置する必要がある。また、レジスト材料は、変質しやすいため、常に新鮮なレジスト材料をプロセスに用いる材料品質管理も大変である。
【０００９】
このように、半導体装置の大量生産を行う上で、基板面積を大きくすることで製造コストの低下を図ろうとしても、製造工程にリソグラフィ技術を用いてしまうと設備投資額が増大する問題や工程数が増大する問題がある。
【００１０】
本出願人は、４００ｎｍ以下の波長を有するレーザ光を用いて、線状のビームを透光性導電膜に照射し、開溝を形成する薄膜加工方法を特許文献１、特許文献２、及び特許文献３に記載している。
【特許文献１】米国特許第４８６１９６４号明細書
【特許文献２】米国特許第５７０８２５２号明細書
【特許文献３】米国特許第６１４９９８８号明細書
【発明の開示】
【発明が解決しようとする課題】
【００１１】
本発明は、大面積を有する基板を用いて半導体装置の大量生産を行う場合、ステッパを製造プロセスに用いない半導体装置の製造装置を提供する。また、大量生産を行う装置の数を削減し、フットプリントを小さくすることが可能な半導体装置の製造装置を提供する。さらに、レジスト材料も使用せずに薄膜の加工を行うことのできる半導体装置の製造装置を提供する。
【課題を解決するための手段】
【００１２】
絶縁表面を有する基板上に形成された薄膜に対して、光制御手段、具体的には電気光学装置を介してレーザ光の照射を選択的に行ってアブレーションを生じさせることで薄膜を部分的に除去し、残存させた領域の薄膜を所望の形状とする。レーザ光の光源と、絶縁表面を有する基板との間の光路上に配置される電気光学装置は、光シャッター、または光リフレクターとして機能させる。本明細書で開示する作製方法は、基板上に第１材料層、第２材料層の順に積層し、矩形状または線状のレーザビームを電気光学装置に通過させ、前記第１材料層または前記第２材料層に対して選択的にレーザ光の走査を行い、前記第１材料層または前記第２材料層をアブレーションさせることで、前記第２材料層の除去、或いは、前記第１材料層及び前記第２材料層の除去を選択的に行う半導体装置の作製方法である。なお、前記レーザ光の走査の間、前記電気光学装置における光の通過する位置を複数回変化させる。また、３層用いる場合、基板上に第１材料層、第２材料層、第３材料層の順に積層し、矩形状または線状のレーザビームを電気光学装置に通過させ、前記第１材料層、前記第２材料層、または前記第３材料層に対して選択的にレーザ光の走査を行い、レーザビームを照射して前記第２材料層をアブレーションさせることで、前記第２材料層及び前記第３材料層の除去、或いは、前記第１材料層、前記第２材料層、及び前記第３材料層の除去を行う半導体装置の作製方法である。
【００１３】
本発明の製造装置は、レーザ光の光源と、レーザ光を矩形ビームに形成する光学系と、光シャッターまたは光リフレクターとして機能する電気光学装置と、基板を保持する手段（例えばステージ）と、制御装置とを少なくとも有する。薄膜のアブレーションを行う強度のレーザビームを得るために、一括で基板全面を照射する広い面積の面状のビームよりも集光しやすい矩形状または線状ビームとすることが好ましい。薄膜のアブレーションを行う強度のレーザビームとは、１μＪ／ｃｍ２〜１００Ｊ／ｃｍ２のエネルギー密度範囲内とすればよい。なお、矩形状ビームまたは線状ビームの長手方向の長さは、基板の一辺と等しい、もしくはそれ以上とすると、基板全面に処理を行う走査経路を単純なものとすることができるため、好ましい。ただし、光学系の収差の大きさを考慮して高精細な薄膜の加工を行う場合には、矩形状ビームの長手方向の長さは短いほうがよく、薄膜のアブレーションを行う強度が確保できれば、正方形とすることが好ましい。
【００１４】
レーザ光の光源としては、Ａｒレーザ、Ｋｒレーザ、エキシマレーザなどの気体レーザ、単結晶のＹＡＧ、ＹＶＯ４、フォルステライト（Ｍｇ２ＳｉＯ４）、ＹＡｌＯ３、ＧｄＶＯ４、若しくは多結晶（セラミック）のＹＡＧ、Ｙ２Ｏ３、ＹＶＯ４、ＹＡｌＯ３、ＧｄＶＯ４に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、銅蒸気レーザまたは金蒸気レーザのうち一種または複数種から発振されるものを用いることができる。特に、パルス幅を１フェムト秒〜１０ピコ秒で発振されるパルスレーザから射出されるレーザビームは、高強度のレーザ光が得られ、非線形光学効果（多光子吸収）が生じ、透光性を有する材料層もアブレーションすることができる。パルス幅を１フェムト秒〜１０ピコ秒で発振されるパルスレーザから射出されるレーザビームを用いる場合、１μＪ／ｃｍ２〜１ｍＪ／ｃｍ２であっても十分アブレーションを生じさせることができる。また、レーザ媒体が固体である固体レーザを用いると、メンテナンスフリーの状態を長く保てるという利点や、出力が比較的に安定している利点を有している。
【００１５】
また、制御装置は、半導体装置の設計データを格納する記憶部（ＲＡＭ、ＲＯＭ等）や、ＣＰＵ等を含むマイクロプロセッサを有し、電気光学装置に半導体装置の設計ＣＡＤデータに基づく電気信号を入力することで、レーザ光が電気光学装置を通過して照射される薄膜表面の位置をコントロールする。例えば、被処理基板を固定したステージを移動させる場合、レーザ光の光源の射出タイミングと、電気光学装置に入力する電気信号と、ステージの移動速度を同期させる。
【００１６】
また、電気光学装置は、半導体装置の設計ＣＡＤデータに基づく電気信号を入力することで可変のマスクとして機能する。光シャッターとなる電気光学装置に入力する電気信号を変更することで、薄膜の加工パターンの変更を可能とする。このような電気光学装置としては、選択的に光透過する面積を調節できる素子、例えば、液晶材料、エレクトロクロミック材料を有する素子、或いは、選択的に光反射が調節できる素子、例えばデジタルマイクロミラーデバイス（ＤＭＤとも呼ぶ）が挙げられる。ＤＭＤとは空間光変調器の一種であり、静電界作用などによって固定軸周りに回転するマイクロミラーと呼ばれる複数の小型ミラーがＳｉ等の半導体基板にマトリクス状に配置されたデバイスである。ＤＭＤは、レーザビームを空間的に変調させることができる。
【００１７】
また、他の電気光学装置としては、電気光学効果により透過光を変調する光学素子であるＰＬＺＴ素子を用いることができる。なお、ＰＬＺＴ素子とは、鉛、ランタン、ジルコン、チタンを含む酸化物セラミックスで、それぞれの元素記号の頭文字からＰＬＺＴと呼ばれているデバイスである。ＰＬＺＴ素子は、透明なセラミックで光を透過するが、電圧をかけると光の偏向の向きを変えることができ、偏光子と組み合わせることによって光制御装置が構成される。このＰＬＺＴ素子をマトリクス状に配置してそれぞれ電圧を印加できるように電極やスイッチング素子を設けた電気光学装置とし、電気光学効果によりレーザ光の通過する面積を制御する。ＰＬＺＴ素子も、レーザビームを空間的に変調させることができる。
【００１８】
また、電気光学装置において、ビームが通過できる領域が被処理基板と同じ、もしくはそれより小さい形状となっている。電気光学装置において、ビームが通過できる領域が被処理基板と同じ場合、被処理基板と電気光学装置の位置合わせをしてそれぞれの位置を固定したままレーザ光を走査する。なお、この場合、１回の薄膜の加工において、電気光学装置に入力する電気信号は１回とする。
【００１９】
製造装置の小型化を図るために、電気光学装置を少なくとも矩形ビームが通過または反射できるような細長い矩形としてもよい。例えば、細長いＤＭＤを用いる場合、反射の角度を制御するマイクロミラーの個数を少なくすることができるため、変調速度を速くすることができる。１回の薄膜に対する加工において、ＤＭＤに入力する電気信号を変更する回数は複数回とし、レーザ光の走査の間、前記デジタルマイクロミラーデバイスにおける光の反射する位置を複数回変化させる。また、細長い液晶光シャッターを用いる場合にも、走査線や信号線が少なくなり駆動速度を速くすることができるので、同様の効果を得ることができる。また、電気光学装置を細長い矩形とした場合、１回の薄膜に対する加工において、電気光学装置に入力する電気信号を変更する回数は複数回とし、レーザ光の走査の間、電気光学装置における光の通過する位置を複数回変化させる。矩形ビームの走査に同期するように、電気光学装置に入力する電気信号を順次変更させることで、薄膜の加工が連続的に行われる。矩形ビームの走査方法は、例えば、レーザ光源を固定し、電気光学装置において通過または反射するレーザビームの形状を矩形とする光学系も固定し、照射領域の長手方向と垂直な方向に基板ステージを移動させる。
【００２０】
また、基板を保持するステージに代えて、ガスを吹きつけて基板を浮上させる方法で基板を移動させてもよい。大面積の基板サイズとしては、５９０ｍｍ×６７０ｍｍ、６００ｍｍ×７２０ｍｍ、６５０ｍｍ×８３０ｍｍが製造ラインで使用されており、６８０ｍｍ×８８０ｍｍ、７３０ｍｍ×９２０ｍｍ、またはこれら以上のサイズが使用されることになると推測される。一辺が１ｍを越えるガラス基板を用いる場合には、基板の自重による撓みを軽減できる搬送方法、例えばガスを吹きつけて基板を浮上させる方法で基板を移動させることが好ましい。ガスを吹きつけて基板を浮上させる方法は、吹きつけるガスで基板の冷却を行い、過剰な加熱による基板へのダメージを低減することもできる。
【００２１】
また、レーザ光の光源と、絶縁表面を有する基板との間の光路上に複数の電気光学装置を配置し、さらに微細な加工を行ってもよい。
【００２２】
また、大面積基板を処理する際、一枚の基板に対して上記電気光学装置及びレーザ光源をそれぞれ複数台用いて処理時間を短縮してもよい。例えば、電気光学装置及びレーザ光源をそれぞれ２台用いる場合、１枚の基板の半分を１台が担当して薄膜の加工を行いつつ、もう半分をもう１台が担当して薄膜の加工を行って、最終的に基板全面の薄膜の加工を終了させてもよい。なお、制御装置は、ＣＡＤ装置で設計されたデータを共通とすることができるため、複数のレーザ光源に対して一つの制御装置とすることができる。特に、レーザ光源をそれぞれ複数台用いる構成は、基板全面積に対して大部分の面積に相当する薄膜をレーザ光のアブレーションで除去する場合に有効である。
【００２３】
また、制御装置に電気的に接続する位置アライメント手段を設置することが好ましい。照射位置のアライメントは、ＣＣＤカメラ等の撮像素子を設置し、撮像素子から得られるデータを基にレーザ照射を行うことで高精度に行うことができる。また、本製造装置で所望の位置にレーザ光を照射して位置マーカを形成することもできる。
【００２４】
また、レーザアブレーションによって粉塵が生じる場合、粉塵が被処理基板表面に付着しないようにするためのブロー手段、または粉塵のバキューム手段をさらに製造装置に設置することが好ましい。レーザアブレーションを行いながら、同時にブロー、または粉塵のバキュームを行うことで粉塵が被処理基板表面に付着することを防止できる。また、レーザアブレーションを行いながら、同時にブロー、または粉塵のバキュームを行うことで基板の冷却を行い、過剰な加熱による基板へのダメージを低減することもできる。
【００２５】
本明細書で開示する発明の構成は、レーザ光を射出する光源ユニットと、前記レーザ光を矩形状または線状のレーザビームに成形する光学系と、前記矩形状または線状のレーザビームを選択的に遮光制御する光制御手段と、前記光制御手段を通過したレーザビームを被照射体の表面上に走査する走査手段とを有し、前記光制御手段を通過したレーザビームは、前記被照射体の照射された領域を除去する製造装置である。なお、本構成は、上述した課題の少なくとも一つを解決する。
【００２６】
上記構成において、光制御手段は、入力された電気信号で光制御手段の遮光部分と光透過部分とを切り替える電気光学装置、所謂、光シャッターを用いることができる。ただし、光制御手段の遮光部分でレーザビームを必ずしも完全に遮光する必要はなく、光制御手段の遮光部分を通過したレーザビームが被照射面に照射されても被照射領域のアブレーションが生じない程度に光強度を低減できればよい。代表的な光シャッターとしては液晶素子が挙げられる。また、レーザビームを通過させるため、レーザビームの通過に耐えることのできる液晶素子を用いることが好ましい。
【００２７】
また、上記構成において、光制御手段は、入力された電気信号で前記光制御手段の偏向部分と光透過部分とを切り替える電気光学装置を用いることができる。この電気光学装置としては、例えば、マトリクス状に配置したＰＬＺＴ素子が挙げられる。ＰＬＺＴ素子は、酸化物セラミックスであるため、耐熱性が高く、レーザビームの通過に耐えることのできる素子であるため、本発明に適した光制御手段と言える。
【００２８】
また、他の発明の構成は、レーザ光を射出する光源ユニットと、前記レーザ光を矩形状または線状のレーザビームに成形する光学系と、前記矩形状または線状のレーザビームを選択的に反射制御する光制御手段と、前記光制御手段を反射したレーザビームを被照射体の表面上に走査する走査手段とを有し、前記光制御手段を反射したレーザビームは、前記被照射体の照射された領域を除去する製造装置である。なお、本構成は、上述した課題の少なくとも一つを解決する。
【００２９】
上記構成において、前記光制御手段は、入力された電気信号で前記光制御手段の反射方向を切り替える素子、所謂、ＤＭＤを用いることができる。また、レーザビームを反射させるため、レーザビームの照射に耐えることのできるマイクロミラーを用いることが好ましい。
【００３０】
また、上記各構成において、さらに光源ユニット及び光制御手段を制御する制御装置を備えてもよい。光源ユニット及び光制御手段を制御する制御装置によってそれぞれを同期させることができ、光源ユニットから射出されるレーザ光によって光制御手段にダメージを与えてしまう恐れを防ぐことができる。
【００３１】
また、上記各構成において、さらに光源ユニット、光制御手段、及び走査手段を制御する制御装置を備えてもよい。光源ユニット、光制御手段、及び走査手段を制御する制御装置によってそれぞれを同期させることができる。光源ユニット、光制御手段、及び走査手段を制御する制御装置によってレーザビームを効率よく走査して、所望の領域のアブレーションを行うことができる。
【００３２】
また、上記各構成において、前記矩形状または線状のレーザビームの長手方向は、前記走査手段で走査する方向と直交するように設定すると、帯状の照射領域とすることができ、被照射面全体を一括、または分割してレーザビームの走査を行うことができる。
【００３３】
また、被照射体も特徴があり、被照射体は、基板上に形成された第１材料層、第２材料層の順に積層された積層であり、レーザビームを照射して前記第１材料層または前記第２材料層をアブレーションさせることで、前記第２材料層の除去、或いは、前記第１材料層及び前記第２材料層の除去を行う。或いは、被照射体は、基板上に形成された第１材料層、第２材料層、第３材料層の順に積層された積層であり、レーザビームを照射して前記第２材料層をアブレーションさせることで、前記第２材料層及び前記第３材料層の除去、或いは、前記第１材料層、前記第２材料層、及び前記第３材料層の除去を行う。３層の材料層を被照射体とする場合、基板上に第１材料層、第２材料層、第３材料層の順に積層し、矩形状または線状のレーザビームを電気光学装置に通過させ、前記第１材料層、前記第２材料層、または前記第３材料層に対して選択的にレーザ光の走査を行い、レーザビームを照射して前記第２材料層をアブレーションさせることで、前記第２材料層及び前記第３材料層の除去、或いは、前記第１材料層、前記第２材料層、及び前記第３材料層の除去を行う半導体装置の作製方法とする。
【００３４】
なお、基板は透光性を有する基板、例えばガラス基板や石英基板である。特に大面積、具体的には一辺が１ｍを越える基板を用いれば、大量生産に有用である。
【００３５】
レーザビームを照射して被照射体の照射された領域が除去される現象をアブレーションと呼び、その行為を行う処理をアブレーション処理と呼ぶ。
【００３６】
なお、本明細書において、アブレーションとは、レーザ光の照射により照射領域及びその周辺の材料層が固体状態から気体状態に変化する昇華と、材料層が固体状態から液体状態を経由して気体状態に変化する蒸発とを両方含む。レーザ光を照射する材料層の材料によって昇華するアブレーションか、蒸発するアブレーションかが決定される。
【発明の効果】
【００３７】
本発明によりフォトマスクを作製する手間を省け、さらにレジスト材料を用いることなく薄膜の加工ができる。
【００３８】
また、ＣＡＤ装置で設計されたデータを用いて光制御手段の制御を行うことができるため、高精度で、且つ、安価に所望の薄膜加工が行うことができる。
【発明を実施するための最良の形態】
【００３９】
（実施の形態１）
本発明の実施形態について、以下に説明する。
【００４０】
図１は本発明の製造装置の一例を示す斜視図である。射出されるレーザ光はレーザ発振装置１０３（ＹＡＧレーザ装置、エキシマレーザ装置など）から出力され、ビーム形状を矩形状とするための第１の光学系１０４と、整形するための第２の光学系１０５と、平行光線にするための第３の光学系１０６とを通過し、反射ミラー１０７で光路が基板１００に対して垂直となる方向に曲げられる。その後、選択的に光透過する面積及び位置を調節する電気光学装置１０８にレーザビームを通過させて被照射面に照射する。
【００４１】
電気光学装置１０８は、コンピュータなどの制御装置１１６でレーザ光を透過する面積及び位置を調節する。電気光学装置１０８に入力する電気信号を変更することで、レーザ光を透過する面積及び位置を変更し、アブレーションさせる領域をコントロールする。ただし、電気光学装置１０８は、レーザ光を通過させてもレーザ光に耐えうるデバイスを用いる。
【００４２】
製造装置の小型化を図るため、図１においては、電気光学装置１０８をレーザビームとほぼ同じ矩形状として基板１００よりも小さいサイズとしているが、特に限定されず、電気光学装置１０８を基板１００と同じサイズとしてもよい。
【００４３】
また、照射面に照射されるレーザスポットの形状は、矩形状または線状とすることが好ましく、具体的には、短辺が１ｍｍ〜５ｍｍ、且つ長辺が１０ｍｍ〜５０ｍｍの矩形状とすればよい。レーザはパルス幅が数十ｎｓのエキシマレーザを用いる場合、その適正範囲は、１Ｊ／ｃｍ２〜１０Ｊ／ｃｍ２のエネルギー密度範囲内とすればよい。また、連続発振レーザを用いる場合、１ｍｓ程度で１００Ｊ／ｃｍ２のエネルギー密度を得ることができるため、条件を適宜設定する必要がある。収差の少ないレーザスポットとしたい場合には、５ｍｍ×５ｍｍ〜５０ｍｍ×５０ｍｍの正方形としてもよい。また、大面積基板を用いる場合には、処理時間を短縮するため、レーザスポットの長辺を２０ｃｍ〜１００ｃｍとすることが好ましい。また、図１に示すレーザ発振装置及び光学系を複数設置して大面積の基板を短時間に処理してもよい。具体的には、基板ステージの上方に２つの電気光学装置を設置して、それぞれに対応するレーザ発振装置からレーザビームをそれぞれ照射して基板１枚における処理面積を分担してもよい。
【００４４】
なお、図１は一例であり、レーザ光の光路に配置する各光学系や電気光学装置の位置関係は特に限定されない。例えば、レーザ発振装置１０３を基板１００の上方に配置し、レーザ発振装置１０３から射出するレーザ光が基板面に垂直な方向となるように配置すれば、反射ミラーを用いずともよい。また、各光学系は、集光レンズ、ビームエキスパンダ、ホモジナイザ、または偏光子などを用いればよく、これらを組み合わせてもよい。また、各光学系としてスリットを組み合わせてもよい。
【００４５】
被照射面上でレーザビームの照射領域を２次元的に、適宜、走査させることによって、基板の広い面積に照射を行う。走査するために、レーザビームの照射領域と基板とを相対的に移動させる。ここでは、基板を保持している基板ステージ１０９をＸＹ方向に移動させる移動手段（図示しない）で走査を行う。
【００４６】
また、制御装置１１６は、基板ステージ１０９をＸＹ方向に移動させる移動手段も制御できるように連動させることが好ましい。さらに、制御装置１１６は、レーザ発振装置１０３も制御できるように連動させることが好ましい。さらに、制御装置１１６は、位置マーカを認識するための位置アライメント機構と連動させることが好ましい。
【００４７】
また、レーザが照射される被照射体は、基板１００上に形成された第１材料層１０１、第２材料層１１４、第３材料層１１５の順に積層された積層であり、レーザビームを照射して第２材料層１１４をアブレーションさせることで、第２材料層１１４及び第３材料層１１５の除去、或いは、第１材料層１０１、第２材料層１１４、及び第３材料層１１５の除去を行う。なお、第２材料層１１４は、第１材料層１０１及び第３材料層１１５よりもアブレーションが生じやすい材料、例えば、沸点や昇華点の低い材料や、ガスが発生しやすい材料とする。
【００４８】
また、第１材料層１０１は耐熱性金属を用いることが好ましく、例えばタングステンやタンタルなどを用いる。また、第２材料層は、比較的に沸点や昇華点の低い材料であるクロム（沸点２６７２℃）やアルミニウム（沸点２４６７℃）などを用いる。また、第３材料層は、無機絶縁膜、例えば、酸化珪素膜、酸化窒化珪素膜などを用いる。
【００４９】
また、基板１００がレーザ光のダメージを受けにくい場合や、レーザ光のエネルギー密度を小さくできる場合には、被照射体は３層に限定されず、２層であってもよい。
【００５０】
ここで、図２（Ａ）、図２（Ｂ）、及び図２（Ｃ）に被照射体を２層とした場合のレーザアブレーション処理前後の様子を示す。
【００５１】
図２（Ａ）はレーザアブレーション処理前の状態を示している斜視図である。
【００５２】
基板ステージ上方に電気光学装置２０８が配置され、基板ステージ２０９上に基板２００が設置されている。なお、図２（Ａ）の電気光学装置２０８は図１の電気光学装置１０８に対応しており、簡略化のため光学系やレーザ発振装置を図２（Ａ）では図示していない。
【００５３】
基板２００上には水素を含むアモルファスシリコン膜からなる第１材料層２０１と、酸化窒化珪素膜からなる第２材料層２０２とがＰＣＶＤ法を用いて連続的に積層形成されている。
【００５４】
まず、基板とレーザビームの位置アライメントを行った後、積層が形成された基板２００を図２（Ａ）中の矢印に示す走査方向２１０に移動させる。なお、図２（Ａ）中の点線で示した領域２１１は、レーザアブレーション後に残存させたい積層のパターンの位置を示しており、このデータが電気光学装置に接続している制御装置に格納されている。
【００５５】
次いで、レーザビーム２１２の走査を行って、電気光学装置２０８によって選択的にレーザアブレーション処理がなされる。図２（Ｂ）はレーザアブレーション処理の途中の斜視図を示す図である。ここでは基板を一括して処理するために線状のレーザビームとし、レーザビームの長辺が、基板一辺とほぼ等しいサイズとした例を示している。水素を含むアモルファスシリコン膜にレーザ光を照射すると脱ガス化によってアブレーションが生じやすく、その上の第２材料層２０２も一緒に除去される。電気光学装置２０８の透過部分を透過したレーザビーム２１２が積層を除去し、電気光学装置２０８の遮光部分に遮光された領域が残存して積層のパターンを形成する。なお、電気光学装置２０８の遮光部分は、完全に光を遮断する必要はなく、少なくともレーザビームの強度を弱めることができ、照射された領域がアブレーションしないようにできればよい。ここでは、制御装置により電気光学装置２０８に入力する電気信号を設計データに基づいて変更させ、電気光学装置２０８の遮光部分及び透過部分を変更しながら、レーザビーム２１２の走査を行う。
【００５６】
次いで、基板端面または位置マーカを認識する位置アライメント機構によりレーザアブレーション処理の終了を判断して、レーザ発振装置のレーザ光の射出を停止、またはシャッターによって基板へのレーザ照射を終了させる。この段階での斜視図を示す図が図２（Ｃ）である。
【００５７】
図２（Ｃ）に示すように、レーザアブレーション処理のみを行うことで、基板２００上に島状の第１の材料層２１３と、島状の第２の材料層２１４とを形成することができる。島状の第１の材料層２１３は水素を含むアモルファスシリコン膜であり、この島状の第１の材料層２１３を活性層とするアモルファスシリコンＴＦＴを作製することができる。また、島状の第１の材料層２１３のサイズを小さくするために、島状の第２の材料層２１４をマスクとしてウェットエッチングしてもよい。
【００５８】
なお、図２（Ｃ）では、図を分かりやすくするために２個のパターンを示した例を示したが、実際に半導体装置を大量生産する場合には、一枚の基板上に無数のパターンを形成する。
【００５９】
また、第１の材料層２０１としてクロム膜を用い、第２の材料層２０２として酸化窒化珪素膜を用いた場合も、同様にレーザアブレーション処理を行って所望の形状の積層を残存させることができる。この処理をＬＡＰＰ（Ｌａｓｅｒ  Ａｂｌａｔｉｏｎ  Ｐａｔｔｅｒｎｉｎｇ  Ｐｒｏｃｅｓｓ）と呼ぶ。こうして形成したクロム膜は配線に用いることができる。
【００６０】
このように、図１に示す製造装置を用いることで、フォトマスクを用いることなく半導体層のパターニングや配線のパターニングを行うことができる。従って、フォトマスクを用いることなく、半導体装置の作製プロセスの一部または全部を実行することができる。
【００６１】
また、基板主表面を水平面と平行な方向に設置することに限定されず、基板主表面を水平面に対して斜め若しくは垂直としてもよい。大面積の基板の基板主表面を斜めにしたままレーザビームを走査することも、適宜、光学系の設計や基板搬送システムを設定すれば可能である。基板主表面を水平面に対して斜め若しくは垂直とすることで、さらに製造装置のフットプリントを縮小することができる。また、基板主表面を水平面に対して斜め若しくは垂直の状態で成膜可能な装置、例えばスパッタ装置などと本発明の製造装置を連結することで基板搬送をスムーズに行い、成膜処理（スパッタ処理）と膜の加工処理（アブレーション処理）とを連続的に行うこともできる。
【００６２】
（実施の形態２）
本実施の形態では、レーザ発振装置からのレーザビームの光路上に複数の電気光学装置を配置する例を図３に示す。
【００６３】
射出されるレーザ光はレーザ発振装置３０３（ＹＡＧレーザ装置、エキシマレーザ装置など）から出力され、ビーム形状を矩形状とするための第１の光学系３０４と、整形するための第２の光学系３０５と、平行光線にするための第３の光学系３０６とを通過し、第１の電気光学装置３０８ａを通過した後、反射ミラー３０７で光路が基板３００に対して垂直となる方向に曲げられる。その後、第２の電気光学装置３０８ｂ及び第３の電気光学装置にレーザビームを通過させて被照射面に照射する。第１の電気光学装置３０８ａ、第２の電気光学装置３０８ｂ、及び第３の電気光学装置３０８ｃは、選択的に光透過する面積及び位置をそれぞれ独立して調節することができる。
【００６４】
レーザビームを複数の電気光学装置を用いることで、高精度に光透過する面積及び位置を制御することができる。例えば、第２の電気光学装置３０８ｂとして１２０×３０個のマトリクス状に液晶シャッターが配置された透過型液晶素子を用い、第３の電気光学装置３０８ｃとして、１０２４×７６８個のマトリクス状に液晶シャッターが配置された透過型液晶素子を用いることで遮光する面積を分担できる。具体的には、設計パターンのうち、大きな面積を遮光したい部分には第２の電気光学装置３０８ｂで遮光し、小さな面積及び位置を正確に遮光したい部分には、第３の電気光学装置３０８ｃで遮光を行い、組み合わせることができる。
【００６５】
また、レーザ発振装置から距離が近く他の電気光学装置よりもレーザ光の強度が大きいため、第１の電気光学装置３０８ａは、ＰＬＺＴ素子を用いることが好ましい。ＰＬＺＴ素子は液晶素子よりも高速でシャッター制御を行うことができる。このように異なる種類の電気光学装置を組み合わせることもできる。
【００６６】
３つの電気光学装置は、コンピュータなどの制御装置３１６でレーザ光を透過する面積及び位置を調節する。３つの電気光学装置に入力する電気信号をそれぞれ変更することで、レーザ光を透過する面積及び位置を変更し、アブレーションさせる領域をコントロールする。
【００６７】
実施の形態１に示す製造装置と同様に、被照射面上でレーザビームの照射領域を２次元的に、適宜、走査させることによって、基板の広い面積に照射を行う。走査するために、レーザビームの照射領域と基板とを相対的に移動させる。ここでは、基板を保持している基板ステージ３０９をＸＹ方向に移動させる移動手段（図示しない）で走査を行う。また、制御装置３１６は、基板ステージ３０９をＸＹ方向に移動させる移動手段も制御できるように連動させることが好ましい。さらに、制御装置３１６は、レーザ発振装置３０３も制御できるように連動させることが好ましい。さらに、制御装置３１６は、反射ミラー３０７も制御できるように連動させることが好ましい。
【００６８】
また、レーザが照射される被照射体は、基板３００上に形成された第１材料層３０１、第２材料層３１４、第３材料層３１５の順に積層された積層であり、レーザビームを照射して第２材料層３１４をアブレーションさせることで、第２材料層３１４及び第３材料層３１５の除去、或いは、第１材料層３０１、第２材料層３１４、及び第３材料層３１５の除去を行う。なお、第２材料層３１４は、第１材料層３０１及び第３材料層３１５よりもアブレーションが生じやすい材料、例えば、沸点や昇華点の低い材料や、ガスが発生しやすい材料とする。
【００６９】
また、基板３００がレーザ光のダメージを受けにくい場合や、レーザ光のエネルギー密度を小さくできる場合には、被照射体は３層に限定されず、２層であってもよい。
【００７０】
図３では３つの電気光学装置を用いる例を示したが、レーザアブレーション処理が可能であれば特に個数は限定されず、２つの電気光学装置を用いてもよいし、４つ以上の電気光学装置を用いてもよい。また、３つの電気光学装置のそれぞれのサイズを異ならせることもでき、その場合には適宜、拡大レンズや投影レンズや縮小レンズなどをレーザビームの光路に配置すればよい。
【００７１】
また、本実施の形態は実施の形態１と自由に組み合わせることができる。
【００７２】
（実施の形態３）
本実施の形態では、レーザビームの光路にＤＭＤを配置する例を示す。
【００７３】
レーザ発振装置からの光は、光学系により矩形状のレーザビームとし、ＤＭＤに照射する。ＤＭＤにはマトリクス状に配置されているマイクロミラー群のうち、所定の姿勢にあるマイクロミラーのみにより反射されて被処理面上に導く。このＤＭＤの各マイクロミラーの姿勢はコンピュータなどの制御装置によって制御する。制御装置に入力された設計データを基に被処理面上に照射領域のパターンが制御され、照射領域に対してレーザアブレーション処理が行われる。
【００７４】
上記レーザアブレーション処理が行えるように適宜、集光レンズ、ビームエキスパンダ、ホモジナイザ、スリット、または偏光子などを用いて光学系を設計し、ＤＭＤを配置すればよい。
【００７５】
ＤＭＤはレーザ光を透過するのではなく反射させるので、透過型液晶素子に比べてレーザ光に対するダメージは少なく、エネルギーのロスも小さいため、有用である。ただし、レーザ光の照射でマイクロミラーの反射材料がアブレーションしないように光学系を設計する、或いはアブレーションしにくい反射材料をマイクロミラーに用いることが好ましい。
【００７６】
また、本実施の形態は実施の形態１及び実施の形態２と自由に組み合わせることができる。
【００７７】
例えば、実施の形態２と組み合わせる場合、反射ミラー３０７に代えてＤＭＤを用いることで選択的に反射を行い、さらに電気光学装置３０８ａを通過したレーザビームでレーザアブレーションを行うこともできる。この場合、電気光学装置に加えＤＭＤも制御装置３１６によって制御することが好ましい。
【産業上の利用可能性】
【００７８】
レジスト塗布装置やレジスト材料の廃液処理装置やステッパのスペースを必要としないため、フットプリントを小さくでき、小型の製造装置を実現することができる。
【００７９】
本発明に係る製造装置は、液晶ディスプレー、プラズマディスプレー、ＥＬディスプレーなどの表示装置の製造装置として利用することができる。また、半導体集積回路の製造装置として利用することができる。すなわち、従来、半導体装置及び表示装置の微細加工技術として広く利用されてきたフォトリソグラフィー工程に換えて本発明に係る製造装置を利用することができる。
【図面の簡単な説明】
【００８０】
【図１】本発明の製造装置の一例を示す斜視図。
【図２】本発明の製造装置を用いた工程を示す模式図。
【図３】本発明の製造装置の他の一例を示す斜視図。
【符号の説明】
【００８１】
１００：基板
１０１：第１材料層
１０３：レーザ発振装置
１０４：第１の光学系
１０５：第２の光学系
１０６：第３の光学系
１０７：反射ミラー
１０８：電気光学装置
１０９：基板ステージ
１１４：第２材料層
１１５：第３材料層
１１６：制御装置
２０１：第１材料層
２０２：第２材料層
２０８：電気光学装置
２０９：基板ステージ
２１０：走査方向
２１２：レーザビーム
２１３：島状の第１の材料層
２１４：島状の第２の材料層
３００：基板
３０１：第１材料層
３０３：レーザ発振装置
３０４：第１の光学系
３０５：第２の光学系
３０６：第３の光学系
３０７：反射ミラー
３０８ａ：第１の電気光学装置
３０８ｂ：第２の電気光学装置
３０８ｃ：第３の電気光学装置
３０９：基板ステージ
３１４：第２材料層
３１５：第３材料層
３１６：制御装置
【図１】
2008078637.tif 000003
【図２】
2008078637.tif 000004
【図３】
2008078637.tif 000005